(57)【要約】      （修正有）【課題】低臭気化された植物繊維含有成形体を効率よく製造する方法を提供する。【解決手段】植物繊維を含む繊維が接着剤により結着されてなり、気孔を有する植物繊維含有成形体２０に、水蒸気を透過させることを特徴とする、低臭気植物繊維含有成形体の製造方法である。水蒸気を、植物繊維含有成形体の一面側に連続的に供給し、植物繊維含有樹脂成形体の他面側から排出されるガスを吸引することが好ましい。【選択図】図１
2019098629.tif 000002
【特許請求の範囲】
【請求項１】
植物繊維を含む繊維が接着剤により結着されてなり、気孔を有する植物繊維含有成形体に、水蒸気を透過させることを特徴とする、低臭気植物繊維含有成形体の製造方法。
【請求項２】
前記水蒸気を、前記植物繊維含有成形体の一面側に連続的に供給し、前記植物繊維含有成形体の他面側から排出されるガスを吸引する請求項１に記載の低臭気植物繊維含有成形体の製造方法。
【請求項３】
臭気低減剤を水に溶解又は分散させてなる液を蒸発させ、得られた気化混合物を前記植物繊維含有成形体に透過させる請求項１又は２に記載の低臭気植物繊維含有成形体の製造方法。
【発明の詳細な説明】
【技術分野】
【０００１】
本発明は、植物繊維を含有する低臭気化された成形体を効率よく製造する方法に関する。本発明により得られる低臭気植物繊維含有成形体は、車両、住宅、日用品等の分野において、好ましく用いられる。
【背景技術】
【０００２】
従来、木材の小片を合成樹脂接着剤で固めたパーティクルボードや、植物繊維を含む多数本の繊維を結合材により結合させてなる繊維基材等の植物系基材製品は、廃棄時の環境負荷低減の観点から、各種産業において、広く利用されている。
このような植物系基材製品を製造する場合には、寸法安定性、臭気等が重視され、例えば、特許文献１には、２枚のプレス盤の間に木質材（パーティクルボード）を挟持し、一方のプレス盤側から高圧水蒸気を木質材に向けて供給し、他方のプレス盤側からは真空引きを行うことを特徴とする木質材の寸法安定化処理方法が開示されている。また、特許文献２には、複数の植物繊維をアルカリ水溶液に接触させる接触工程と、接触工程を経た複数の植物繊維を、乾燥させる乾燥工程と、乾燥工程を経た複数の植物繊維同士を、融点が１７０℃未満のオレフィン系熱可塑性樹脂を用いて結着する結着工程と、を備えることを特徴とする繊維成形体の製造方法が開示されている。
【先行技術文献】
【特許文献】
【０００３】
【特許文献１】特開平９−１９３１０４号公報
【特許文献２】特開２０１５−１６５９０号公報
【発明の概要】
【発明が解決しようとする課題】
【０００４】
例えば、植物繊維どうしが溶融させた熱可塑性樹脂により接着され、賦形された成形体は、植物繊維に由来して、悪臭を発することがあった。
本発明の目的は、低臭気化された植物繊維含有成形体を効率よく製造する方法を提供することである。
【課題を解決するための手段】
【０００５】
本発明は、以下に示される。
１．植物繊維を含む繊維が接着剤により結着されてなり、気孔を有する植物繊維含有成形体に、水蒸気を透過させることを特徴とする、低臭気植物繊維含有成形体の製造方法。
２．上記水蒸気を、上記植物繊維含有成形体の一面側に連続的に供給し、上記植物繊維含有成形体の他面側から排出されるガスを吸引する上記項１に記載の低臭気植物繊維含有成形体の製造方法。
３．臭気低減剤を水に溶解又は分散させてなる液を蒸発させ、得られた気化混合物を上記植物繊維含有成形体に透過させる上記項１又は２に記載の低臭気植物繊維含有成形体の製造方法。
【発明の効果】
【０００６】
本発明によれば、気孔を有する植物繊維含有成形体に水蒸気を透過させることで、低臭気化された植物繊維含有成形体を、効率よく製造することができる。水蒸気を植物繊維含有成形体の一面側に連続的に供給し、植物繊維含有成形体の他面側から排出されるガスを吸引する場合には、新しい水蒸気と植物繊維との接触効率を向上させることができ、その後の乾燥を省略する又は乾燥時間を短縮化することができる。また、植物繊維含有成形体に水蒸気が連続的に透過するため、水分が残存しにくく植物繊維は吸水しない。従って、成形体が膨張することを抑制することができ、形状の変化も抑制することができる。
【図面の簡単な説明】
【０００７】
以下において、本発明による典型的な実施形態の非限定的な例を挙げ、言及された複数の図面を参照しつつ、詳細な記述にて更に説明するが、同様の参照符号は図面のいくつかの図を通して同様の部品を示す。
【図１】低臭気植物繊維含有成形体の製造方法の１例を示す模式的断面図である。
【図２】低臭気植物繊維含有成形体の製造方法の他例を示す模式的断面図である。
【発明を実施するための形態】
【０００８】
ここで示される事項は、例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【０００９】
本明細書において、繊維の長さ（繊維長）は、長さ方向の形状を問わず、全長を意味し、外径（繊維径）は、繊維長の半分長さに相当する位置における最大径を意味する。これらは、光学顕微鏡等により測定された長さであり、平均値は、繊維２００本に対して算出された値である。
【００１０】
本発明の低臭気植物繊維含有成形体の製造方法は、植物繊維を含む繊維が接着剤により結着されてなり、気孔を有する植物繊維含有成形体に、水蒸気を透過させる（以下、「水蒸気接触工程」という）ことを特徴とする。この水蒸気接触工程により、形状及びサイズが不変の低臭気植物繊維含有成形体を得ることができるが、本発明は、必要に応じて、この水蒸気接触工程の後、更に、形状を補正する補正工程等を備えることができる。
【００１１】
上記植物繊維含有成形体は、一面側から他面側への通気度が限定されない、通気性成形体であり、通常、一面側から他面側に渡る多数本の植物繊維の表面の一部が露出した状態で繊維どうしが接着剤により点接着により結着され、空隙が連続して気孔を形成している成形体である。上記植物繊維含有成形体は、植物繊維のみが接着剤に結着されてなる成形体であってよいし、植物繊維と、他の繊維、添加剤等とを含む成形体であってもよい。他の繊維を含む場合、その含有割合の上限は、植物繊維の含有量を１００質量部とした場合に、好ましくは３０質量部である。
【００１２】
上記植物繊維は、植物体における、幹、茎、枝、葉、根等に由来する繊維であり、ケナフ、ジュート麻、マニラ麻、サイザル麻、雁皮、三椏、楮、バナナ、パイナップル、ココヤシ、トウモロコシ、サトウキビ、バガス、ヤシ、パピルス、葦、エスパルト、サバイグラス、麦、稲、竹、針葉樹（杉、檜等）、広葉樹、綿花等に由来する線状繊維体である。上記植物繊維含有成形体に含まれる植物繊維は、１種のみであってよいし、２種以上であってもよい。
【００１３】
上記植物繊維としては、木質茎を有し、成長が極めて早い一年草であり、優れた二酸化炭素吸収性を有し、大気中の二酸化炭素量の削減、森林資源の有効利用等に貢献するアオイ科植物であるケナフに由来する線状繊維体（ケナフ繊維）であることが好ましい。このケナフとしては、学名におけるｈｉｂｉｓｃｕｓ  ｃａｎｎａｂｉｎｕｓ及びｈｉｂｉｓｃｕｓ  ｓａｂｄａｒｉｆｆａや、通称名における紅麻、キューバケナフ、洋麻、タイケナフ、メスタ、ビムリ、アンバリ麻、ボンベイ麻等が挙げられる。
【００１４】
上記植物繊維の繊維長及び繊維径は、特に限定されない。繊維長は、植物繊維含有成形体の形状保持性等の観点から、好ましくは５０〜９０ｍｍであり、繊維径は、好ましくは５０〜１５０μｍである。
更に、上記植物繊維の平均繊維長及び平均繊維径も、特に限定されない。平均繊維長は、好ましくは５０〜９０ｍｍ、より好ましくは６０〜８０ｍｍである。また、平均繊維径は、好ましくは５０〜１５０μｍであり、より好ましくは８５〜１００μｍである。
【００１５】
上記植物繊維含有成形体は、上記のように、他の繊維を含有することができる。他の繊維は、水蒸気との接触により、分解、変質等を引き起こさないもの、又は、植物繊維を変質させる等、悪影響を及ぼさないものであれば、特に限定されず、有機繊維、無機繊維、有機・無機複合繊維等が挙げられる。
上記植物繊維含有成形体が他の繊維を含有する場合、植物繊維又は他の繊維は、例えば、植物繊維含有成形体の厚さ方向において、均一分布であってよいし、傾斜分布であってもよい。
【００１６】
他の繊維としては、有機繊維が好ましく、熱可塑性樹脂又は硬化樹脂を含む樹脂繊維とすることができる。これらのうち、熱可塑性樹脂を含む樹脂繊維（以下、「熱可塑性樹脂繊維」ともいう）が好ましい。
【００１７】
上記熱可塑性樹脂繊維に含まれる熱可塑性樹脂としては、ポリオレフィン樹脂、脂肪族ポリエステル樹脂、芳香族ビニル系樹脂、アクリル系樹脂、ポリアセタール樹脂、ポリビニルアルコール、及び、これらの変性物等が挙げられる。これらのうち、ポリオレフィン樹脂又はその変性物が好ましい。
上記ポリオレフィン樹脂としては、ポリプロピレン、エチレン・プロピレン（ランダム）共重合体等のプロピレン系重合体；ポリエチレン等が挙げられる。これらのうち、ポリプロピレン系重合体が好ましい。また、上記ポリオレフィン樹脂の変性物は、例えば、カルボキシル基又はその誘導体（無水物基等）、ヒドロキシル基、アミノ基、ニトロ基、ニトリル基等を有する化合物によるものである。
上記熱可塑性樹脂繊維に含まれる熱可塑性樹脂は、１種のみであってよいし、２種以上であってもよい。
【００１８】
上記熱可塑性樹脂繊維は、熱可塑性樹脂のみからなるものであってよいし、熱可塑性樹脂と、可塑剤、酸化防止剤、難燃剤、滑剤、防黴剤、抗菌剤、充填剤、着色剤等の樹脂用添加剤とからなるものであってもよい。
【００１９】
上記熱可塑性樹脂繊維の構造は、特に限定されず、中実型、芯鞘型、サイドバイサイド型、中空型等とすることができる。
【００２０】
他の繊維の形状は、特に限定されないが、長さ方向の形状は、直線状、折れ線状、曲線状、螺旋状等とすることができる。また、他の繊維は、植物繊維含有成形体の形状保持性等の観点から、繊維長が好ましくは３０ｍｍ以上、繊維径が好ましくは１〜３０ｄｔｅｘの繊維である。他の繊維の平均繊維長は、好ましくは４０〜６０ｍｍである。また、他の繊維の平均繊維径は、好ましくは３〜１０ｄｔｅｘである。
【００２１】
上記植物繊維含有成形体が含有することができる添加剤としては、従来、樹脂組成物等に含有されている可塑剤、酸化防止剤、難燃剤、滑剤、防黴剤、抗菌剤、充填剤、着色剤等からなる粉末又は粒子や、樹脂又はゴムを含む中実体粒子、中空粒子等が挙げられる。上記植物繊維含有成形体がこれらの添加剤を含む場合、その含有形態は、接着剤により植物繊維等に接合した形態、植物繊維どうしの間に挟持された形態等とすることができる。
【００２２】
上記植物繊維含有成形体において繊維を結着する接着剤は、水蒸気との接触により、成形体の構造を不安定化させるものでなければ、特に限定されない。上記接着剤は、熱可塑性樹脂を主成分とするものが好ましく、この熱可塑性樹脂としては、ポリオレフィン樹脂、脂肪族ポリエステル樹脂、芳香族ビニル系樹脂、アクリル系樹脂、ポリアセタール樹脂、ポリビニルアルコール、及び、これらの変性物等が挙げられる。尚、上記接着剤が、熱可塑性樹脂を主成分とするものであり、且つ、上記植物繊維含有成形体が他の樹脂として、熱可塑性樹脂繊維を含む場合、この熱可塑性樹脂繊維に含まれる熱可塑性樹脂の融点は、上記接着剤に含まれる熱可塑性樹脂の融点より高いことが好ましい。
【００２３】
上記植物繊維含有成形体は、例えば、加熱により溶融して接着剤の作用を有する熱可塑性樹脂繊維と植物繊維とを用いて、カードウェブ、エアレイドウェブ又はこれらの交絡処理物とした後、熱可塑性樹脂繊維が溶融する温度に加熱しながら賦形する方法；植物繊維を含む繊維を用いて、カードウェブ、エアレイドウェブ又はこれらの交絡処理物とした後、接着剤を接触させて成形する方法等により得られたものとすることができる。
【００２４】
上記植物繊維含有成形体の形状は、特に限定されず、平面、曲面、折り曲げ部、凹部、凸部、中空部等を有するものとすることができる。
また、上記植物繊維含有成形体のサイズ、目付等は、特に限定されないが、目付は、植物繊維及び水蒸気の接触効率の観点から、好ましくは０．５〜２ｋｇ／ｍ２、より好ましくは１〜１．５ｋｇ／ｍ２である。
【００２５】
本発明に係る水蒸気接触工程において、植物繊維含有成形体に水蒸気を透過させる方法は、特に限定されない。
上記水蒸気接触工程では、（１）水蒸気を流動させながら、静置された植物繊維含有成形体に水蒸気を接触させる方法、又は、（２）水蒸気雰囲気中、植物繊維含有成形体を動かしながら、水蒸気に接触させる方法を適用することができる。これらのうち、単位時間あたりの、水蒸気と、植物繊維含有成形体に含まれる植物繊維との接触効率を向上させることができることから、方法（１）が好ましい。
【００２６】
上記方法（１）においては、水蒸気を、植物繊維含有成形体の一面側に供給し、水蒸気を植物繊維含有成形体に透過させ他面側から処理ガスを排出することが好ましい。水蒸気の供給方法は、特に限定されず、連続的であってよいし、間欠的であってもよい。水蒸気を連続的に供給する場合、供給速度を一定としてよいし、変化させてもよい。水蒸気を間欠的に供給する場合、植物繊維が吸水することによる成形体の膨張を抑制するために、水蒸気を供給しない間は、他の気体（空気、窒素ガス等）を供給することが好ましい。尚、植物繊維含有成形体の気孔における処理ガスの滞留を抑制するため、他面側で処理ガスを吸引することが好ましい。また、これにより、新しい水蒸気と、植物繊維含有成形体に含まれる植物繊維との接触効率が向上され、その後の乾燥工程の省略又は乾燥時間の短縮化を実現することができる。
【００２７】
上記水蒸気接触工程において、水蒸気を、植物繊維含有成形体の一面側から他面側に透過させる場合、水蒸気を、植物繊維含有成形体の非圧縮条件下で透過させてよいし、加圧圧縮条件下で透過させてもよい。後者の場合、解圧の時機は特に限定されない。即ち、水蒸気の供給を停止した直後に解圧してよいし、所定時間放置した後に解圧してもよい。
また、水蒸気に接触させる植物繊維含有成形体の温度は、特に限定されず、常温であってよいし、予熱されていてもよい。
【００２８】
上記水蒸気接触工程において、水蒸気は、繊維を結着する接着剤の変質、軟化、溶融等を引き起こさない温度であることが好ましく、好ましくは１００℃〜１５０℃、より好ましくは１１０℃〜１４０℃である。尚、植物繊維含有成形体に含まれる接着剤が熱可塑性樹脂を含む場合、水蒸気の温度の上限は、この熱可塑性樹脂の融点より２０℃以上低いことが好ましい。
上記水蒸気接触工程における水蒸気による処理時間は、植物繊維含有成形体の形状、サイズ等により、適宜、設定されるが、合計処理時間は、十分な低臭気化の観点から、好ましくは１０秒間〜３分間、より好ましくは３０秒間〜１分間である。
【００２９】
上記水蒸気接触工程では、植物繊維に由来する悪臭のもととなる物質を吸着する作用、又は、該物質と反応して悪臭の発生を抑制する物質を生成させる作用を有する臭気低減剤を併用することができる。植物繊維に由来する悪臭のもととなる物質としては、アルデヒド、酸系ガス、脂肪酸等の揮発性有機物質が挙げられる。臭気低減剤としては、従来、公知の捕捉剤（揮発性有機物質捕捉剤）を用いることができる。この揮発性有機物質捕捉剤は、固体及び液体のいずれでもよく、また、水への溶解性又は親和性は、特に限定されない。
【００３０】
上記臭気低減剤としては、ゼオライト、活性アルミナ、活性白土、セピオライト、酸化鉄、酸化亜鉛、酸化マグネシウム、ケイ酸アルミニウム、シリカ、シリカ・酸化亜鉛複合物、シリカ・アルミナ・酸化亜鉛複合物、複合フィロケイ酸塩等からなる多孔質粒子；アミノグアニジン酸性塩、ヒドラジド、アミノ基を有するアゾール等からなる粉末を用いることができる。
本発明においては、アルデヒドに対して好適な臭気低減剤を用いることが好ましく、上記多孔質粒子を、例えば、アミノ化合物で修飾させたものが好ましく用いられる。
【００３１】
上記水蒸気接触工程において、臭気低減剤を併用する場合、臭気低減剤を水に溶解又は分散させてなる液を蒸発させ、得られた気化物を、植物繊維含有成形体に透過させることが好ましい。この臭気低減剤の使用量は、気孔における透過性及び臭気低減効果の観点から、水１００質量部に対して、好ましくは５〜５０質量部、より好ましくは１０〜２０質量部である。
【００３２】
上記水蒸気接触工程は、例えば、図１に示す構成で進めることができる。図１は、本発明において好ましい態様の低臭気植物繊維含有樹脂成形体の製造装置１０であり、上下に通気性を有し、植物繊維含有成形体２０を載置するための載置台１４と、載置台１４の下方側に配設された水蒸気供給手段１２と、植物繊維含有成形体２０の上方側に配設された気体吸引手段１６とを備える製造装置を示す。この製造装置１０を用いて、水蒸気供給手段１２及び気体吸引手段１６の駆動により、水蒸気供給手段１２から水蒸気が植物繊維含有成形体２０の下面側に連続的に供給され、植物繊維含有成形体２０を透過した水蒸気は処理ガスとして、気体吸引手段１６に吸引される。新しい水蒸気が植物繊維含有成形体２０に供給されるため、効率よく低臭気植物繊維含有樹脂成形体を得ることができる。尚、図１において、載置台１４を板状としているが、これに限定されず、植物繊維含有成形体２０が図２に示すような複雑形状を有する場合には、その下面形状を反映する載置台１４を用いることができる。
【００３３】
上記のように、本発明は、水蒸気接触工程の後、補正工程等を備えることができる。
上記補正工程は、低臭気植物繊維含有成形体が、水蒸気接触工程に供する前の植物繊維含有成形体と、形状及びサイズにおいて異なる場合に、これを補正する工程であり、金型を用いた成形方法を適用することができる。
【実施例】
【００３４】
以下、本発明を、実施例により具体的に説明する。
【００３５】
実施例１
平均径０．３ｍｍ及び繊維長７０ｍｍのケナフ繊維４０質量部と、融点が１７０℃の日本ポリプロ社製非変性ポリプロピレン樹脂「ノバテックＳＡ０１」（商品名）を溶融紡糸して得られた、繊度６０ｄｔｅｘ及び繊維長５１ｍｍの樹脂繊維（以下、「ＰＰ繊維」という）６０質量部とを混綿した。次いで、得られた混綿物を、エアレイ法により積層して繊維集積物を作製した。その後、この繊維集積物をニードルパンチングにより交絡させ、約１５ｍｍの厚さのマット状交絡物を得た。そして、このマット状交絡物を、２１０℃で加熱プレスし、目付１．２ｋｇ／ｍ２、縦２００ｍｍ、横２５０ｍｍ、厚さ２．５ｍｍの植物繊維含有板状成形体を得た。
次に、図１に示す構成で、この植物繊維含有板状成形体の水蒸気処理を行った。即ち、気体吸引手段１６を駆動させた後、吸引力を利用して、水蒸気供給手段１２から排出された１００℃〜１５０℃の水蒸気を、植物繊維含有板状成形体２０の下面側に誘導させ、植物繊維含有板状成形体２０の内部を透過させた。そして、植物繊維含有板状成形体２０の上面側からの排出ガスを気体吸引手段１６により吸引して、外部に排出した。この要領で、２５リットルの水蒸気を植物繊維含有板状成形体２０に１５０秒間接触させ、低臭気植物繊維含有成形体を得た。水蒸気の供給を終了して２０秒経過後には、低臭気植物繊維含有成形体が乾燥しており、変形がなく、サイズの変化もないことを確認した。
得られた低臭気植物繊維含有成形体に対して、臭気の官能評価、並びに、悪臭成分であるホルムアルデヒド及びアセトアルデヒドの分析を行った。その結果を表１に示す。尚、比較例として、未処理の植物繊維含有板状成形体についても、同じ評価を行い、その結果を表１に併記した。
【００３６】
臭気の官能評価は、５人の試験者が板状成形体のにおいを、強度及び快・不快度に関して、下記基準で評価し、表１には、その平均点を示した。
（１）強度
４．０：強いにおいである
３．０：楽に感知できるにおいである
２．０：弱いにおいである
１．０：何とか分かるにおいである
０．０：無臭である
（２）快・不快度
０．０：快でも不快でもない
−１．０：やや不快である
−２．０：不快である
−３．０：非常に不快である
【００３７】
実施例２
実施例１で用いたものと同じ植物繊維含有板状成形体を、臭気低減剤として、日華化学社製「キラクル」（商品名）の微粒子を５質量％含む水分散液を蒸発させて得られた気化混合物により処理した。即ち、図１に示す構成で、気体吸引手段１６を駆動させた後、吸引力を利用して、水蒸気供給手段１２から排出された１００℃〜１５０℃の気化混合物を、植物繊維含有板状成形体２０の下面側に誘導させ、植物繊維含有板状成形体２０の内部を透過させた。そして、植物繊維含有板状成形体２０の上面側からの排出物を気体吸引手段１６により吸引して、悪臭成分が吸着した臭気低減剤を外部で回収した。この要領で、２５リットルの水分散液からなる気化混合物を植物繊維含有板状成形体２０に１５０秒間接触させ、低臭気植物繊維含有成形体を得た。水分散液の供給を終了して２０秒経過後には、低臭気植物繊維含有成形体が乾燥しており、変形がなく、サイズの変化もないことを確認した。
得られた低臭気植物繊維含有成形体に対して、臭気の官能評価、並びに、悪臭成分であるホルムアルデヒド及びアセトアルデヒドの分析を行った。その結果を表１に示す。
【００３８】
【表１】
2019098629.tif 000003
【００３９】
表１から明らかなように、本発明（実施例１及び２）により、効率よく低臭気植物繊維含有成形体を得ることができた。
【００４０】
前述の例は単に説明を目的とするものでしかなく、本発明を限定するものと解釈されるものではない。本発明を典型的な実施形態の例を挙げて説明したが、本発明の記述及び図示において使用された文言は、限定的な文言ではなく、説明的及び例示的なものであると理解される。ここで詳述したように、その形態において本発明の範囲又は精神から逸脱することなく、添付の特許上記の範囲内で変更が可能である。ここでは、本発明の詳述に特定の構造、材料及び実施例を参照したが、本発明をここにおける開示事項に限定することを意図するものではなく、むしろ、本発明は、添付の特許上記の範囲内における、機能的に同等の構造、方法、使用の全てに及ぶものとする。
【産業上の利用可能性】
【００４１】
本発明により得られた低臭気植物繊維含有成形体は、剛性、強度、防音、断熱等が求められる、車両、船舶、航空機、住宅、日用品等の分野において好適である。特に、上記分野における内装材又は外装材に用いられる基材、構造材等として好適である。以下、低臭気植物繊維含有成形体を用いた応用製品を例示する。これらの応用製品の中には、表層を備えるものがある。
車両分野では、自動車用で、ドア基材、パッケージトレー、ピラーガーニッシュ、スイッチベース、クオーターパネル、アームレストの芯材、ドアトリム、シートバックボード等のシート構造材、コンソールボックス、ダッシュボード、インストルメントパネル、デッキトリム、バンパー、スポイラー、カウリング等が挙げられる。
船舶分野及び航空機分野では、パッケージトレー、アームレストの芯材、シートバックボード等のシート構造材、コンソールボックス、ダッシュボード、インストルメントパネル等が挙げられる。
また、住宅分野では、家具用で、机、椅子、棚、箪笥等の表装材又は構造材、ドアの表装材又は構造材、壁又はその構造材等が挙げられる。
【符号の説明】
【００４２】
１０：低臭気植物繊維含有成形体の製造装置、１２：水蒸気供給手段、１４：植物繊維含有成形体の載置台、１６：気体吸引手段、２０：植物繊維含有成形体
【図１】
2019098629.tif 000004
【図２】
2019098629.tif 000005